(57)【要約】【課題】  分散安定性に優れ、高い透明（高透明）性を有し、種々のプラスチック材に適応可能で成型用樹脂の黄変ならびにブリードアウトを抑制可能な無機酸化物粒子分散体、及び前記無機酸化物分散体を含む成形用組成物、成型体、並びに積層物を提供すること。【解決手段】  上記課題は、無機酸化物粒子と、分散剤と、可塑剤とを含有する無機酸化物粒子分散体であって、前記分散剤が、一般式Ａで表される分散剤Ａ、及び一般式Ｂで表される分散剤Ｂからなる群より選ばれる少なくとも１種と、一般式Ｃで表される分散剤Ｃとを含む無機酸化物粒子分散体によって解決される。【選択図】なし【特許請求の範囲】
【請求項１】
無機酸化物粒子と、分散剤と、可塑剤とを含有する無機酸化物粒子分散体であって、前記分散剤が、下記一般式Ａで表される分散剤Ａ、及び下記一般式Ｂで表される分散剤Ｂからなる群より選ばれる少なくとも１種と、下記一般式Ｃで表される分散剤Ｃとを含む無機酸化物粒子分散体。
一般式Ａ
【化Ａ】
2019206701.tif 000019
（Ｒ１は、分岐構造もしくは直鎖構造からなるアルキル基であって、主鎖が炭素数１２〜１３からなるアルキル基を表す。ｎ１は、４〜１０の整数である。）
一般式Ｂ
【化Ｂ】
2019206701.tif 000020
（Ｘ１は、水素原子もしくはＹ１を表す。Ｒ２は、分岐構造もしくは直鎖構造からなるアルキル基であって、主鎖が炭素数１２〜１３からなるアルキル基を表す。ｎ２は、１〜１０の整数である。Ｒ３は、分岐構造もしくは直鎖構造からなるアルキル基であって、主鎖が炭素数１２〜１３からなるアルキル基を表す。ｎ３は、１〜１０の整数である。）
一般式Ｃ
【化Ｃ】
2019206701.tif 000021
（Ｚ１は、ポリプロピレングリコールとポリエチレングリコールの重合体を含有する構造を表す。Ｚ２及びＺ３は、それぞれ独立に、アルキル基、もしくは、ポリプロピレングリコールとポリエチレングリコールの重合体を含有する構造を表す。）
【請求項２】
前記可塑剤の沸点が２００℃以上である請求項１記載の無機酸化物粒子分散体。
【請求項３】
前記可塑剤がポリエチレングリコール系エステル、ポリプロピレングリコール、及びポリプロピレングリコール系エステルからなる群より選ばれる少なくとも１種を含む請求項１または２記載の無機酸化物粒子分散体。
【請求項４】
前記分散剤が分散剤Ａと分散剤Ｃとを含み、分散剤Ａと分散剤Ｃとの合計質量中、分散剤Ａ：分散剤Ｃが４０：６０〜８０：２０である請求項１〜３いずれか記載の無機酸化物粒子分散体。
【請求項５】
前記分散剤が分散剤Ｂと分散剤Ｃとを含み、分散剤Ｂと分散剤Ｃとの合計質量中、分散剤Ｂ：分散剤Ｃが４０：６０〜９０：１０である請求項１〜３いずれか記載の無機酸化物粒子分散体。
【請求項６】
前記無機酸化物粒子が、錫ドープ酸化インジウム粒子、アンチモンドープ酸化錫粒子、及びセシウム酸化タングステン粒子からなる群より選ばれる少なくとも１種を含む請求項１〜５いずれか記載の無機酸化物粒子分散体。
【請求項７】
前記無機酸化物粒子が、錫ドープ酸化インジウム粒子、アンチモンドープ酸化錫粒子、及びセシウム酸化タングステン粒子からなる群より選ばれる少なくとも１種と、酸化亜鉛粒子及び酸化チタン粒子からなる群より選ばれる少なくとも１種とを含む請求項１〜６いずれか記載の無機酸化物粒子分散体。
【請求項８】
請求項１〜７いずれか記載の無機酸化物粒子分散体と、成型用樹脂とを含む成型用組成物。 
【請求項９】
請求項１〜７いずれか記載の無機酸化物粒子分散体を用いた成型体。
【請求項１０】
請求項１〜７いずれか記載の無機酸化物粒子分散体を用いた積層物。
【発明の詳細な説明】
【技術分野】
【０００１】
本発明は、高い経時安定性を有する高透明性無機酸化物粒子分散体、及び前記分散体を含む成形用組成物、成型体、並びに積層物に関する。
【背景技術】
【０００２】
プラスチックの成型体、フィルム、又はフィルムの積層物では、樹脂単独では達成し難い機械・光学特性を達成する為に、目的とする物性値を有する有機化合物、無機酸化物を種々の方法にて複合化する手法が古くから試みられてきた。光学特性を主軸とした用途として、ＵＶ、もしくは、熱線遮蔽又は屈折率調整などの物性付与が挙げられるが、多くの場合、樹脂の透明性を維持する必要性があることから、無機酸化物をナノレベルまで分散する必要がある。
【０００３】
無機酸化物をナノレベルまで微細分散する為には、微細なメディアを用いて分散する必要があり、メディアの流動性の観点から、分散体の粘度が比較的低粘度である必要がある。その為、低粘度化することが容易な低分子量の溶媒を使用して無機酸化物をナノレベルまで分散した塗料を、プラスチックの成型体、フィルム、又はフィルムの積層物上に塗布することで目的とする光学特性を付与することが一般的に行われてきた（特許文献１）。本手法では、プラチックの種類によって溶剤系が限定されること、及び、塗料を作製、塗布することが別途必要な為、コストが高いことが課題として挙げられる。
【０００４】
その他にプラスチックを成型する際に用いる可塑剤に無機酸化物を分散する手法を用いることも可能であり、例えば、ガラスの飛散防止を目的としてガラスとガラスの間にポリビニルブチラールのフィルムを積層する用途では、フィルム成型時に用いる可塑剤中に赤外遮蔽剤であるインジウム錫酸化物をナノレベルまで分散する手法が行われてきた（特許文献２）。本手法では、インジウム錫酸化物分散体の濃度を向上させることが難しく、かつ、ＵＶ遮蔽剤である酸化亜鉛、又は酸化チタンなどを分散体中に共存させると分散レベルが著しく低下する課題があった。
【０００５】
このような可塑剤中に無機酸化物をナノレベルまで分散する手法は、塗料を用いる手法と違い工程面、コスト面で有用である為、可塑剤中に多様な無機酸化物を良好に分散し、かつ、種々のプラスチックに対して良好な相溶性を有する分散体ならびに分散体を用いた成型体が望まれてきた。
【先行技術文献】
【特許文献】
【０００６】
【特許文献１】国際公開第２００７／１３８９４６号
【特許文献２】特開２０１２−２５４９２４号公報
【発明の概要】
【発明が解決しようとする課題】
【０００７】
本発明は、分散安定性に優れ、高い透明（高透明）性を有し、種々のプラスチック材に適応可能で成型用樹脂の黄変ならびにブリードアウトを抑制可能な無機酸化物粒子分散体、及び前記無機酸化物分散体を含む成形用組成物、成型体、並びに積層物を提供することを目的とする。
【課題を解決するための手段】
【０００８】
本発明者らは鋭意検討の結果、無機酸化物粒子と、分散剤と、可塑剤とを含有する無機酸化物粒子分散体であって、特定の分散剤を組合せた無機酸化物粒子分散体によって上記課題が解決できることを見出した。
【０００９】
すなわち、本発明の一実施形態は、無機酸化物粒子と、分散剤と、可塑剤とを含有する無機酸化物粒子分散体であって、前記分散剤が、下記一般式Ａで表される分散剤Ａ、及び下記一般式Ｂで表される分散剤Ｂからなる群より選ばれる少なくとも１種と、下記一般式Ｃで表される分散剤Ｃとを含む無機酸化物粒子分散体に関する。
一般式Ａ
【化Ａ】
2019206701.tif 000002
（Ｒ１は、分岐構造もしくは直鎖構造からなるアルキル基であって、主鎖が炭素数１２〜１３からなるアルキル基を表す。ｎ１は、４〜１０の整数である。）
一般式Ｂ
【化Ｂ】
2019206701.tif 000003
（Ｘ１は、水素原子もしくはＹ１を表す。Ｒ２は、分岐構造もしくは直鎖構造からなるアルキル基であって、主鎖が炭素数１２〜１３からなるアルキル基を表す。ｎ２は、１〜１０の整数である。Ｒ３は、分岐構造もしくは直鎖構造からなるアルキル基であって、主鎖が炭素数１２〜１３からなるアルキル基を表す。ｎ３は、１〜１０の整数である。）
一般式Ｃ
【化Ｃ】
2019206701.tif 000004
（Ｚ１は、ポリプロピレングリコールとポリエチレングリコールの重合体を含有する構造を表す。Ｚ２及びＺ３は、それぞれ独立に、アルキル基、もしくは、ポリプロピレングリコールとポリエチレングリコールの重合体を含有する構造を表す。）
【００１０】
また、本発明の他の一実施形態は、前記可塑剤の沸点が２００℃以上である前記無機酸化物粒子分散体に関する。
【００１１】
また、本発明の他の一実施形態は、前記可塑剤がポリエチレングリコール系エステル、ポリプロピレングリコール、及びポリプロピレングリコール系エステルからなる群より選ばれる少なくとも１種を含む前記無機酸化物粒子分散体に関する。
【００１２】
また、本発明の他の一実施形態は、前記分散剤が分散剤Ａと分散剤Ｃとを含み、分散剤Ａと分散剤Ｃとの合計質量中、分散剤Ａ：分散剤Ｃが４０：６０〜８０：２０である前記無機酸化物粒子分散体に関する。
【００１３】
また、本発明の他の一実施形態は、前記分散剤が分散剤Ｂと分散剤Ｃとを含み、分散剤Ｂと分散剤Ｃとの合計質量中、分散剤Ｂ：分散剤Ｃが４０：６０〜９０：１０である前記無機酸化物粒子分散体に関する。
【００１４】
また、本発明の他の一実施形態は、無機酸化物粒子が、錫ドープ酸化インジウム粒子、アンチモンドープ酸化錫粒子、及びセシウム酸化タングステン粒子からなる群より選ばれる少なくとも１種を含む前記無機酸化物粒子分散体に関する。
【００１５】
また、本発明の他の一実施形態は、無機酸化物粒子が、錫ドープ酸化インジウム粒子、アンチモンドープ酸化錫粒子、及びセシウム酸化タングステン粒子からなる群より選ばれる少なくとも１種と、酸化亜鉛粒子及び酸化チタン粒子からなる群より選ばれる少なくとも１種とを含む前記無機酸化物粒子分散体に関する。
【００１６】
また、本発明の他の一実施形態は、前記無機酸化物粒子分散体と、成型用樹脂とを含む成型用組成物に関する。
【００１７】
また、本発明の他の一実施形態は、前記無機酸化物粒子分散体を用いた成型体に関する。
【００１８】
また、本発明の他の一実施形態は、前記無機酸化物粒子分散体を用いた積層物に関する。
【発明の効果】
【００１９】
本発明の実施形態によって、分散安定性に優れ、高い透明性を有し、種々のプラスチック材に適応可能で成型用樹脂の黄変ならびにブリードアウトを抑制可能な無機酸化物粒子分散体、及び前記無機酸化物分散体を含む成形用組成物、成型体、並びに積層物を提供することができる。
【発明を実施するための形態】
【００２０】
＜無機酸化物粒子分散体＞
無機酸化物粒子と、分散剤と、可塑剤とを含有する分散体であって、前記分散剤は、下記一般式Ａで表される分散剤Ａ、及び、下記一般式Ｂで表される分散剤Ｂから選ばれる少なくとも１種と、下記一般式Ｃで表される分散剤Ｃとからなる無機酸化物粒子分散体である。以下、本発明に使用する材料等に関して説明する。
【００２１】
＜無機酸化物粒子＞
無機酸化物粒子分散体に用いる無機酸化物粒子は、金属及びＳｉからなる群より選ばれる少なくともいずれか一つの元素の酸化物を用いることができる。成型体、積層物等に必要とされる物性値によって無機酸化物を選定することが可能であり、例えば、ジルコニア（ＺｒＯ２）、チタニア（ＴｉＯ２）、シリカ（ＳｉＯ２）、アルミナ（Ａｌ２Ｏ３）、酸化鉄（Ｆｅ２Ｏ３）、酸化銅（ＣｕＯ）、酸化亜鉛（ＺｎＯ）、イットリア（Ｙ２Ｏ３）、酸化ニオブ（Ｎｂ２Ｏ５）、酸化モリブデン（ＭｏＯ３）、酸化インジウム（Ｉｎ２Ｏ３）、酸化スズ（ＳｎＯ２）、酸化タンタル（Ｔａ２Ｏ５）、酸化タングステン（ＷＯ３）、酸化鉛（ＰｂＯ）、酸化ビスマス（Ｂｉ２Ｏ３）、セリア（ＣｅＯ２）、酸化アンチモン（Ｓｂ２Ｏ５、Ｓｂ２Ｏ３）等が挙げられる。上記無機酸化物は、１種を単独で、あるいは２種以上を混合して用いることができる。
【００２２】
無機酸化物粒子の粒子径は、透明性の観点から平均粒子径が１５〜５０ｎｍの範囲であることが好ましい。ここで平均粒子径は、走査型電子顕微鏡（ＳＥＭ）で観察した粒子径の算術平均値である。詳細には、塗料用粒子の粉末を倍率２００００倍で観察し、任意の１００個の粒子を選択し、各々の粒子径を平均して求めた値である。粒子形状が長軸、短軸を有する場合には、長軸と短軸の長さの平均値を、その粒子の粒子径とする。
【００２３】
無機酸化物粒子は目的とする物性値に応じて、適宜選択することが可能であるが、例えば、熱線遮蔽用途であれば、錫ドープ酸化インジウム（インジウムドープ錫酸化物）粒子、アンチモンドープ酸化錫（アンチモンドープ錫酸化物）粒子、セシウム酸化タングステン（セシウム−タングステン酸化物）粒子から選ばれる無機酸化物粒子を用いることが好ましく、より広い領域の赤外線を遮蔽できることから複数の無機酸化物粒子を併用することが好ましい。ＵＶ遮蔽用途であれば、酸化亜鉛粒子、酸化チタン粒子、及び酸化セリウム粒子からなる群より選ばれる無機酸化物粒子を用いることが好ましい。帯電防止用途であれば、インジウムドープ錫酸化物粒子、アンチモンドープ錫酸化物粒子、リンドープ錫酸化物粒子、フッ素ドープ錫酸化物粒子、及び錫酸化物粒子からなる群より選ばれる無機酸化物粒子を用いることが好ましい。熱膨張性の制御であれば、シリカ、又はアルミナなどの無機酸化物粒子を用いることが好ましい。複数の物性を成型体に所望する場合には、プロセスの簡素化の観点から、複数の無機酸化物粒子を一つの分散体中に含有させることが好ましい。
【００２４】
無機酸化物粒子分散体中の無機酸化物粒子は、１〜４０質量％であることが、分散性の経時安定性、ならびに、ハンドリング性の観点から好ましく、１０〜４０質量％であることが好ましく、２０〜３０質量％の高濃度であるとより好ましい。
【００２５】
＜分散剤Ａ＞
無機酸化物粒子分散体には下記一般式Ａで表される分散剤Ａを用いることができる。
【００２６】
一般式Ａ：
【００２７】
【化Ａ】
2019206701.tif 000005
【００２８】
Ｒ１は、分岐構造もしくは直鎖構造からなるアルキル基であって、主鎖が炭素数１２〜１３のアルキル基を表す。ｎ１は、４〜１０の整数である。なお、当該アルキル基全体の炭素数が１２〜１９である。
【００２９】
＜分散剤Ｂ＞
無機酸化物粒子分散体には下記一般式Ｂで表される分散剤Ｂを用いることができる。
【００３０】
一般式Ｂ：
【００３１】
【化Ｂ】
2019206701.tif 000006
【００３２】
Ｘ１は、水素原子もしくはＹ１を表す。Ｒ２は、分岐構造もしくは直鎖構造からなるアルキル基であって、主鎖が炭素数１２〜１３からなるアルキル基を表す。ｎ２は、１〜１０の整数である。Ｒ３は、分岐構造もしくは直鎖構造からなるアルキル基であって、主鎖が炭素数１２〜１３からなるアルキル基を表す。ｎ３は、１〜１０の整数である。なお、Ｒ２における当該アルキル基全体の炭素数が１２〜１３であり、Ｒ３における当該アルキル基全体の炭素数１２〜１９である。
【００３３】
＜分散剤Ｃ＞
無機酸化物粒子分散体には下記一般式Ｃで表される分散剤Ｃを用いる。
【００３４】
一般式Ｃ：
【００３５】
【化Ｃ】
2019206701.tif 000007
【００３６】
Ｚ１は、ポリプロピレングリコールとポリエチレングリコールのブロック重合体を含有する構造を表す。Ｚ２及びＺ３は、それぞれ独立に、分岐構造もしくは直鎖構造からなり、かつ、全体の炭素数が２〜４であるアルキル基、もしくは、ポリプロピレングリコールとポリエチレングリコールのブロック重合体を含有する構造を表す。Ｚ２及びＺ３は、アルキル基の場合、無機酸化物粒子分散体がより微細に分散されることからより好ましい。
【００３７】
分散剤Ａ及びＣとしては、市販品を用いてもよく、分散剤Ａの市販品として、例えば、花王株式会社製の「カオーアキポＲＬＭ−１００」、「カオーアキポＲＬＭ−４５」、日光ケミカルズ株式会社製「ＮＩＫＫＯＬ  ＡＫＹＰＯ  ＲＬＭ  １００」、「ＮＩＫＫＯＬ  ＡＫＹＰＯ  ＲＬＭ  ４５」、「ＮＩＫＫＯＬ  ＥＣＴ−７」、三洋化成株式会社製「ビューライトＬＣＡ−Ｈ」などが挙げられる。分散剤Ｃの市販品として、例えば、株式会社ＡＤＥＫＡ製「アデカプルロニックＴＲ７０１」、「アデカプルロニックＴＲ７０２」、「アデカプルロニックＴＲ７０４」、「アデカプルロニックＴＲ９１３Ｒ」，日本ルブリゾール社製「ＳＯＬＳＰＥＲＳＥ２００００」、日油株式会社製「フィラノール０８５Ｃ」、「フィラノール０７５Ｆ」などが挙げられる。
【００３８】
＜分散剤の組合せ＞
無機酸化物分散体に用いる分散剤は、分散剤Ａ、及び分散剤Ｂから選ばれる少なくとも１種と、分散剤Ｃとを併用することを特徴とする。このような組み合わせで用いることにより、可塑剤中に種々の無機酸化物粒子を良好に分散させることが可能であり、多様な成型用樹脂と混練して、成型することにより、高透明性を有する成型体を得ることが可能である。
【００３９】
前述の通り組合せた分散剤の添加量は、特に限定はされないが、無機酸化物粒子１００質量％に対して、１０〜３０質量％で使用することが好ましい。本範囲で使用することにより、種々の無機酸化物粒子を可塑剤中で高濃度で分散させることも可能であり、成型用樹脂との混練時にも無機酸化物粒子の分散性が低下することがない。
【００４０】
分散剤Ａと分散剤Ｃの混合比率は、分散剤Ａと分散剤Ｃの合計質量中、分散剤Ａが１０〜９０％、分散剤Ｃが１０〜９０％で用いることが好ましい。さらに透明性の観点から、分散剤Ａが４０〜８０％、分散剤Ｃが２０〜６０％で用いることがより好ましい。
【００４１】
分散剤Ｂと分散剤Ｃの混合比率は、分散剤Ｂと分散剤Ｃの合計質量中、分散剤Ｂが５〜９５％、分散剤Ｃが５〜９５％で用いることが好ましい。さらに透明性の観点から、分散剤Ｂが４０〜９０％、分散剤Ｃが１０〜６０％で用いることがより好ましい。
【００４２】
＜成型用樹脂＞
成型用樹脂は、加温することにより、樹脂が軟化し、押出、又はプレス等で所定の形状に成型できる樹脂であれば、任意に使用することができる。例えば、ポリカーボネート、ポリエチレンテレフタレート、ポリプロピレン、ポリエチレン、ポリアクリル、ポリ塩化ビニル、ポリスチレン、アクリロ二トリル・ブタジエン・スチレンの共重合体、アクリロニトリル・スチレンの共重合体、ポリブチレンテレフタレート、ポリアミド、ポリエーテルケトン、ポリビニルアセタール、ポリビニルブチラール、ポリエステル、ポリフッ化ビニリデン等が挙げられ、目的とする物性に応じて１種又は２種以上を選択することができる。ガラスとガラスの間に飛散防止を目的として成型体を貼りあわせる合わせガラスでは、成型体として、ポリビニルブチラール、又はポリビニルアセタールが、ガラスとの密着性、ならびに、加工性の観点から好ましい。
【００４３】
＜成型用組成物＞
成型用組成物は、前述した無機酸化物粒子分散体と、前述した成型用樹脂とを含有する。成型用組成物を用いることによって、分散安定性に優れ、高い透明性を有し、黄変ならびにブリードアウトを抑制可能な成形体を容易に成形することができる。
【００４４】
＜可塑剤＞
成型用樹脂の製造プロセス中で、成型用樹脂を軟化、もしくは、成型用樹脂の一部を溶解するような溶剤を可塑剤として使用することができる。可塑剤として、例えば、フタル酸エステル系、アジピン酸エステル系、リン酸エステル系、トリメリット酸エステル系、プロピレングリコール、プロピレングリコール系エステル、エチレングリコール、エチレングリコール系エステル、植物油、エポキシ化植物油、パラフィンなどの脂肪族炭化水素、並びにバレロラクトン、カプロラクトン等の高沸点の環状化合物等が挙げられる。これらの可塑剤を単独、もしくは、複数種混合して用いてもよい。
【００４５】
可塑剤は、一般的な成型用樹脂が１００℃以上の高温で軟化し、成型することから、沸点が１００℃以上であることが好ましく、沸点が２００℃以上であることがより好ましい。沸点が２００℃以上の可塑剤を用いることにより、成型用樹脂と混練する際に、無機酸化物粒子分散体の分散性が保持され、良好な透明性を発現することができ、成型体内に気泡等が発生しないことから機械物性値も向上させることができる。沸点が２００℃未満の可塑剤に関しては、無機酸化物粒子分散体中で、１０質量％以下であることが成型用樹脂と混練する際に、無機酸化物粒子分散体の分散性が保持され、良好な透明性を発現する観点から好ましい。
【００４６】
可塑剤は、ポリエチレングリコール系エステル、ポリプロピレングリコール、及びポリプロピレングリコールエステル系を用いることが無機酸化物粒子分散体の分散性向上ならびに、種々の樹脂に適応可能なことから好ましい。特に合わせガラス用として用いる場合には、トリエチレングリコール−ジ−エチルヘキサノエート（沸点：２１９℃）、トリエチレングリコール ビス(２−エチルヘキサノエート)（沸点：３４４℃）、トリエチレングリコール−ジ−エチルヘキサノエートジ（２−ブトキシエトキシエチル）アジペート（沸点：２３０℃）、及びテトラエチレングリコール−ジ−２−エチルヘキサノエート（沸点：４９９℃）等のポリエチレングリコール系エステルが好ましい。
【００４７】
＜分散方法＞
無機酸化物粒子分散体を作製するに当たり、高い透明性を達成する目的で一般的に用いられる分散機を用いることができ、例えば、ディスパー、ホモミキサー、プラネタリーミキサー、ボールミル、サンドミル、アトライター、パールミル、湿式ジェットミル、ロールミル等の分散機が挙げられる。分散機は、一種類のみ単独で用いてもよいし、複数種を併用してもよい。
【００４８】
＜混練方法＞
成型体を作製するに当たり、無機酸化物粒子を成型用樹脂中に均一に分散する目的で無機酸化物粒子分散体と成型用樹脂を混練することができ、一般的な混練機を使用することができる。例えば、２本ロール、３本ロール等のロールミル、加圧ニーダー、バンバリミキサー、２軸押出機、単軸押出機等の混練機が挙げられる。混練機は、一種類のみ単独で用いてもよいし、複数種を併用してもよい。
【００４９】
＜成型方法＞
無機酸化物粒子分散体と成型用樹脂の混練物を目的とする形に成型するために、一般的な成型機を使用することができる。鋳型等を用いて所望の形状へ押出成型、ブロー成型、プレス成型をすることができる。成型時には、目的に応じて、加温、冷却、圧力を調整することができる。
【００５０】
＜積層物＞
無機酸化物粒子分散体と成型用樹脂からなる成型体を基材、もしくは、貼りあわせの媒体として使用することで、様々な種類の積層物を得ることができる。複数種の層を重ねることで、積層物として多様な機能を一元化することが可能である。積層方法に関しては一般的に使用される方法を用いることができる。例えば、成型体を基材として塗料を塗布する方法、成型体を媒体として、種々の材料を熱プレス等により貼りあわせる方法、成型体を媒体として、粘着剤、接着剤等を用いて、他の材料を貼りあわせる方法が挙げられる。
【００５１】
＜合わせガラス＞
自動車等では、ガラスの飛散防止を目的として、ガラスとガラスとの間に中間膜と呼ばれる成型体を挟んでプレス成型し、積層した合わせガラスを使用することが一般的である。本実施形態の成形体は、中間膜として使用することが好ましい。自動車では、近年、電気自動車が急速に普及し始めていることから燃費に多大な影響のある自動車内の温度上昇抑制の対策としてガラスへの熱線遮蔽性付与が実施されており、熱線遮蔽性のある無機酸化物粒子を含有することが好ましい。その他にも搭乗者の身体ケア、ならびに、内装物の耐光性維持の観点からＵＶ遮蔽性のある材料を含有することが好ましく、更なる長期の耐光性の維持の観点から中間膜は無機酸化物粒子を含有することがより好ましい。したがって、中間膜として用いるためにはプロセスの簡素化の観点から熱線遮蔽性のある無機酸化物粒子とＵＶ遮蔽性のある無機酸化物粒子とを両方含有した無機酸化物粒子分散体を用いることが好ましい。
【００５２】
中間膜として用いる成型体には、必要に応じて、ガラスとの密着性調整剤として有機酸、又は、無機酸のアルカリ金属塩、アルカリ土類金属塩、シリコンオイル、酸化防止剤として、フェノール系酸化防止剤、チオール系酸化防止剤、リン酸系酸化防止剤、紫外線吸収剤として、ベンゾトリアゾール系吸収剤、酸化亜鉛、酸化チタン、酸化セリウム等の無機酸化物系吸収剤、可塑剤、耐湿向上剤等を添加することができる。
【００５３】
＜分散粒子径＞
無機酸化物粒子分散体の分散粒子径は、成型体ならびに積層物の透明性の観点から分散粒子径は小さい程、可視光領域における光散乱が低減される為好ましく、１〜１５０ｎｍの範囲であることが好ましく、さらに好ましくは、１〜９０ｎｍの範囲であることが好ましい。尚、分散粒子径とは、動的光散乱方式の粒度分布計を用いて、体積粒度分布において、粒子径の小さいものからその粒子の体積割合を積算した際に、５０％となる粒子径である。
【００５４】
＜透明性＞
透明性は、高いほど好ましく、無機酸化物粒子分散体を含有した成型体の全光線透過率を、使用した成型用樹脂と可塑剤のみからなる同膜厚の成型体を基準として算出した際に、９０〜１００％であることが好ましく、９５〜１００％であることがより好ましい。
【００５５】
＜黄変性＞
一般に、ＵＶ遮蔽を目的として酸化亜鉛粒子、酸化チタン粒子、又は酸化セリウム粒子を無機酸化物粒子として用いる際に、分散剤の選択により、成型加工時の加温に伴って無機酸化物粒子の触媒活性が原因で黄変することがある。または、分散剤として、一級、二級のアミンを使用するとアミンの酸化が原因で黄変することがある。これに対し、分散剤Ａ、及び分散剤Ｂから選ばれる少なくとも１種と、分散剤Ｃを併用することにより、成型加工時の加温による黄変を抑制でき、透明性の維持ができることから好ましい。
【００５６】
＜パンメル値＞
パンメル値とは合わせガラスの評価の一種であり、中間膜としての成型体とガラスの接着性を測る尺度として一般的に用いられる。パンメル値が大きい程、成型体とガラスの密着力が高く、パンメル値が小さい程、成型体とガラスの密着力が低いことを表す。パンメル値が２以下だとガラスから剥離しやすく、パンメル値が８以上だと耐貫通性が小さい為、３〜７の範囲である事が好ましく、本範囲であれば、合わせガラスとして使用することが可能である。
【００５７】
＜ブリードアウト性＞
一般に、成型体中に液状の分散剤、ならびに、可塑剤を含有する場合、種々の環境に長時間静置すると成型体中の表面に分散剤、ならびに、可塑剤が移動し、外観不良、密着性の低下、ならびに、帯電防止性能の変化などが起こる場合がある。これに対し、分散剤Ａ、及び分散剤Ｂから選ばれる少なくとも１種と、分散剤Ｃを併用することにより、ブリードアウトを抑制することができ、成型体としての経時安定性が保持できる。
【実施例】
【００５８】
以下に、実施例により本発明の実施形態をより具体的に説明するが、本発明の実施形態は、その要旨を超えない限り、以下の実施例に限定されるものではない。なお、実施例及び比較例中、特に断りのない限り、「部」、「％」とは、それぞれ質量部、質量％を意味する。
【００５９】
＜無機酸化物＞
実施例及び比較例で使用した無機酸化物を以下に列挙する。
Ｅ−ＩＴＯ（錫ドープ酸化インジウム、三菱マテリアル電子化成株式会社製）
Ｔ−１（アンチモンドープ酸化錫、三菱マテリアル電子化成株式会社製）
ＳＴＲ−１００Ａ−ＬＰ（酸化チタン、堺化学工業株式会社製）
Ｆｉｎｅｘ  ５０Ｓ−ＬＰ２（酸化亜鉛、堺化学工業株式会社製）
【００６０】
＜無機酸化物粒子１の作製方法＞
メタタングステン酸アンモニウム水溶液と塩化セシウムの水溶液とを、ＷとＣｓとのモル比が１対０．３３となるように所定量秤量し、両液を混合し、混合溶液を得た。この混合溶液を１３０℃で乾燥し、還元雰囲気（アルゴン／水素＝９５／５体積比）中において５５０℃で１時間加熱した。その後、一度室温に戻した後、８００℃アルゴン雰囲気中で１時間加熱することで、セシウム酸化タングステン粒子として無機酸化物粒子１を作製した。
【００６１】
＜分散剤＞
実施例及び比較例で使用した分散剤を以下に列挙する。
ＮＩＫＫＯＬ  ＡＫＹＰＯ  ＲＬＭ  １００  
（ポリオキシエチレンラウリルエーテル酢酸、一般式Ａのｎ１＝１０、分散剤Ａ、日光ケミカルズ株式会社製）
ＮＩＫＫＯＬ  ＡＫＹＰＯ  ＲＬＭ  ４５
（ポリオキシエチレンラウリルエーテル酢酸、一般式Ａのｎ１＝４〜５、分散剤Ａ、日光ケミカルズ株式会社製）
ＮＩＫＫＯＬ  ＥＣＴ−７
（ポリオキシエチレントリデシルエーテル酢酸、一般式Ａのｎ１＝７、分散剤Ａ、日光ケミカルズ株式会社製）
ビューライト  ＬＣＡ−２５ＮＨ
（ポリオキシエチレンラウリルエーテル酢酸、一般式Ａのｎ１＝３、三洋化成株式会社製）
プライサーフＡ２１９Ｂ
（ポリオキシエチレンラウリルエーテルリン酸エステル、第一工業株式会社製）
プライサーフＡＬ
（ポリオキシエチレンスチレン化フェニルエーテルリン酸エステル、第一工業株式会社製）
ハイテノールＬＡ−１０
（ポリオキシエチレンラウリルエーテル硫酸アンモニウム、第一工業株式会社製）
ＳＯＬＳＰＥＲＳＥ２００００
（モノアミンのポリオキシエチレンポリオキシプロピレンブロックポリマー、一般式ＣのＺ２及びＺ３がアルキル基からなる構造、分散剤Ｃ、日本ルブリゾール社製）
アデカプルロニックＴＲ−７０１
（エチレンジアミンのポリオキシエチレンポリオキシプロピレンブロックポリマー、分散剤Ｃ、株式会社ＡＤＥＫＡ製）
アミート１０２
（ポリオキシエチレンラウリルアミン、花王株式会社製）
【００６２】
＜分散剤１の作製方法＞
ガス導入管、温度計、コンデンサ、攪拌機を備えた反応容器に、１−ドデカノール６２．６部、ε−カプロラクトン２８７．４部、触媒としてモノブチルスズ（IV）オキシド０．１部を仕込み、窒素ガスで置換した後、１２０℃で４時間加熱、撹拌した。固形分測定により９８％が反応した事を確認した後、ここに無水ピロメリット酸３６．６部を加え、１２０℃で２時間反応させ、分散剤Ｂの構造である分散剤１を得た。なお、分散剤１は、一般式Ｂにおいて、Ｘ１はＹ１であり、Ｒ２は直鎖構造からなるアルキル基であって、主鎖が炭素数１２であり、ｎ２は７であり、Ｒ３は直鎖構造からなるアルキル基であって、主鎖が炭素数１２であり、ｎ３は７である。
【００６３】
＜分散剤２の作製方法＞
ガス導入管、温度計、コンデンサ、攪拌機を備えた反応容器に、１−ドデカノール３１．３部、ε−カプロラクトン１４３．７部、触媒としてモノブチルスズ（IV）オキシド０．１部を仕込み、窒素ガスで置換した後、１２０℃で４時間加熱、撹拌した。固形分測定により９８％が反応した事を確認した後、ここに無水トリメリット酸３２．２部を加え、１３０℃で４時間反応させ、分散剤Ｂの構造である分散剤２を得た。なお、分散剤２は、一般式Ｂにおいて、Ｘ１は水素原子であり、Ｒ３は直鎖構造からなるアルキル基であって、主鎖が炭素数１２であり、ｎ３は７である。
【００６４】
＜分散剤３の作製方法＞
ガス導入管、温度計、コンデンサ、攪拌機を備えた反応容器に、１−ドデカノール３１．３部、ε−カプロラクトン１４３．７部、触媒としてモノブチルスズ（IV）オキシド０．１部を仕込み、窒素ガスで置換した後、１２０℃で４時間加熱、撹拌した。固形分測定により９８％が反応した事を確認した後、ここに無水マレイン酸１６．４部を加え、１３０℃で４時間反応させ、分散剤３を得た。
【００６５】
＜可塑剤＞
実施例及び比較例で使用した可塑剤を以下に列挙する。
ＰＥＧ＃２００（ポリエチレングリコール、沸点：２５０℃、日油株式会社製）
トリプロピレングリコール（沸点：２７３℃以上、旭硝子株式会社製）
Ｐｒｏｖｉｐｌａｓｔ １７８３（トリエチレングリコール ビス(２−エチルヘキサノエート)、沸点：３４４℃、Ｐｒｏｖｉｒｏｎ社製）
ノニオンＬ−２（モノラウリン酸ポリエチレングリコール、沸点：３００℃以上、日油株式会社製）
ビニサイザー９０（フタル酸ジ２−エチルヘキシル、沸点：４０３℃、花王株式会社製）
エキセパール Ｍ−ＯＬ（オレイン酸メチル、沸点：２１８℃、花王株式会社製）
ＭＦＧ（プロピレングリコールモノメチルエーテル、沸点：１２０℃、日本乳化剤株式会社製）
γ―ブチロラクトン（沸点：２０４℃、三菱ケミカル株式会社製）
【００６６】
＜成型用樹脂＞
実施例及び比較例で使用した成型用樹脂を以下に列挙する。
ＳＡ−８６３ＪＰ（ポリエチレンテレフタレート樹脂、ユニチカ株式会社製）
エスレックＢＬ−１Ｈ（ポリビニルブチラール樹脂、積水化学工業株式会社製）
【００６７】
＜無機酸化粒子分散体の調製＞（実施例１〜２９、比較例１〜１４）
表１に示す配合組成に従い、均一になるように撹拌混合した後、さらに直径０．１ｍｍのジルコニアビーズを用いてサンドミルで５時間分散した後、孔径１μｍのフィルタで濾過して無機酸化物分散体をそれぞれ得た。尚、表１中、単位表記のない数字は部を表し、空欄は配合していないことを表す。
【００６８】
【表１】
2019206701.tif 000008
【００６９】
2019206701.tif 000009
【００７０】
2019206701.tif 000010
【００７１】
2019206701.tif 000011
【００７２】
2019206701.tif 000012
【００７３】
[評価]
得られた無機酸化物粒子分散体に関して、分散粒子径、経時安定性を下記の方法で評価した。結果を表２に示す。
【００７４】
（分散粒子径）
無機酸化物粒子分散体の分散粒子径については、動的光散乱方式の粒度分布計（日機装社製、マイクロトラックＵＰＡ）を用いて、体積粒度分布において、粒子径の細かいものからその粒子の体積割合を積算した際に、５０％となる粒子径を測定した。尚、測定に用いた試料は、実施例１〜１６、比較例１〜９は分散体を分散体作製時に用いた可塑剤に測定可能な任意の量を添加し、バス型超音波装置にて分散し、調整した。実施例１５〜１６に関しては、分散体をＰｒｏｖｉｐｌａｓｔ １７８３に測定可能な任意の量を添加し、バス型超音波装置にて分散し、調整した。分散粒子径は透明性の観点から小さい程好ましく、下記の基準に従って評価した。なお、実施例１７〜２９、比較例１０〜１４に関しては、複数の無機酸化物粒子を分散体中に含有している為、動的光散乱方式の粒度分布では正確に判断し難いことから、測定値を記載していない。
Ａ：９０ｎｍ以下（極めて良好）
Ｂ：９０ｎｍ超過、１５０ｎｍ以下（良好）
Ｃ：１５０ｎｍ超過（不良）
【００７５】
（経時安定性）
無機酸化物粒子分散体の経時安定性は、無機酸化物粒子分散体を５０℃  ７日間静置した試料の分散粒子径を測定し、静置前の分散粒子径の値から静置後の分散粒子径の値を引いた値の絶対値を分散粒子径の変化率として評価した。分散粒子径の変化率は、小さい程、好ましく、下記の基準に従って評価した。
Ａ：２０ｎｍ以下（極めて良好）
Ｂ：２０ｎｍ超過、５０ｎｍ以下（良好）
Ｃ：５０ｎｍ超過（不良）
【００７６】
【表２】
2019206701.tif 000013
【００７７】
該無機酸化物粒子分散体を用いて調整した成型体の、透明性、ブリードアウト性に関して下記の方法で評価した。評価結果を表４及び５に示す。尚、表４及び５中、単位表記のない数字は部を表し、空欄は配合していないことを表す。
【００７８】
（透明性１）
表４に示す配合組成に従いエスレックＢＬ−１Ｈと、Ｐｒｏｖｉｐｌａｓｔ １７８３と、無機酸化物粒子分散体とを２本ロールを用いて混練した。混練して得られた混練物を、プレス成型機にて１５０℃にて３０分間プレス成型し、厚さ０．８ｍｍの成型体を得た。別に、成型用樹脂７０質量部とＰｒｏｖｉｐｌａｓｔ １７８３  ３０質量部を混練し、同様の方法でプレス成型することで成型用樹脂と可塑剤のみからなる参照用の成型体を作製した。ヘーズメーター（日本電色工業社製、ＮＤＨ−２０００）を用いて、バインダーと可塑剤のみからなる参照用の成型体を基準として、無機酸化物粒子分散体を混練した成型体の全光線透過率の値を測定した。全光線透過率の値は、１００に近い程好ましく、下記の基準に従って評価した。結果を表４に示す。尚、実施例１〜９、１５、１７〜２９の無機酸化物粒子分散体を５０℃  ７日間静置した試料を用いて同様に全光線透過率を測定したところ、無機酸化物粒子分散体を静置前後で成型物の全光線透過率に変化はなかった。したがって、実施例１７〜２９に示す複数の無機酸化物粒子を単一の分散体中に含有した際でも分散粒子径が経時安定していることが推測できる。
Ａ：９５％以上、１００％以下（極めて良好）
Ｂ：９０％以上、９５％未満（良好）
Ｃ：９０％未満（不良）
【００７９】
（黄変性１）
透明性１の評価に用いた方法で成型体を作製した。また、成型用樹脂７０質量部とＰｒｏｖｉｐｌａｓｔ １７８３  ３０質量部を混練し、同様の方法でプレス成型することで成型用樹脂と可塑剤のみからなる参照用の成型体を作製した。無機酸化物粒子分散体を非含有の参照用の成型体を基準として成型体の黄変の有無を目視で判断した。結果を表４に示す。
【００８０】
（合わせガラスとしての評価）
透明性１の評価に用いた方法で成型体を作製し、この成型体を２枚の対向する２．４ｍｍ厚の無機ガラスで挟み込み、ロール法で予備接着した。次いで、１４０℃のオートクレーブで、圧力１．２ＭＰａにて圧着し、成型体をガラスと積層した合わせガラスを得た。得られた合わせガラスを、−１８℃±０．６℃の温度に１６時間静置した後、０．４５Ｋｇのハンマーで打って、ガラスの粒径が６ｍｍ以下になるまで粉砕した。ガラスが部分剥離した後の膜の露出度を、あらかじめグレード付けした限度見本に従い、判定し、表３に示すようなパンメル値として表した。尚、パンメル値が大きい程、成型体とガラスの密着力が高く、パンメル値が小さい程、成型体とガラスの密着力が低いことを表す。パンメル値が２以下だとガラスから剥離しやすく、パンメル値が８以上だと耐貫通性が小さい為、３〜７の範囲である事が好ましく下記の基準に従って判断した。結果を表４に示す。
Ａ：３〜７（良好）
Ｃ：１〜２、８以上（不良）
【００８１】
【表３】
2019206701.tif 000014
【００８２】
【表４】
2019206701.tif 000015
【００８３】
2019206701.tif 000016
【００８４】
（透明性２）
表５に示す配合組成に従い、１４０℃にて１２時間静置したＳＡ−８６３ＪＰと、無機酸化物粒子分散体とを２本ロールを用いて混練した。混練して得られた混練物を、プレス成型機にて２６０℃にて３分間プレス成型し、厚さ０．１ｍｍの成型体を得た。別に、ＳＡ−８６３ＪＰを、プレス成型機にて２６０℃にて３分間プレス成型し、厚さ１．０ｍｍの参照用の成型体を作製した。ヘーズメーター（日本電色工業社製、ＮＤＨ−２０００）を用いて、成型用樹脂からなる参照用の成型体を基準として、無機酸化物粒子分散体を混練した成型体の全光線透過率の値を測定した。全光線透過率の値は、１００に近い程好ましく、下記の基準に従って評価した。尚、実施例１〜９、１５〜２５の無機酸化物粒子分散体を５０℃  ７日間静置した試料を用いて同様に全光線透過率を測定したところ、無機酸化物粒子分散体を静置前後で成型物の全光線透過率に変化はなかった。したがって、実施例１７〜２５に示す複数の無機酸化物粒子を単一の分散体中に含有した際でも分散粒子径が経時安定していることが推測できる。
Ａ：９５％以上、１００％以下（極めて良好）
Ｂ：９０％以上、９５％未満（良好）
Ｃ：９０％未満（不良）
【００８５】
（黄変性２）
透明性２の評価に用いた方法で成型体を作製した。また、成型用樹脂のみを、同様の方法でプレス成型することで参照用の成型体を作製した。無機酸化物粒子分散体を非含有の参照用の成型体を基準として成型体の黄変の有無を目視で判断した。結果を表５に示す。
【００８６】
（ブリードアウト性）
表５に示す配合組成に従い、１４０℃にて１２時間静置したＳＡ−８６３ＪＰと、無機酸化物粒子分散体とを２本ロールを用いて混練した。混練して得られた混練物を、プレス成型機にて２６０℃にて３分間プレス成型し、厚さ０．１ｍｍの成型体を得た。得られた成型体を８０℃  １２時間静置し、表面の外観からブリードアウト性を評価した。可塑剤ならびに分散剤等が成型体表面に浮き出ることにより、例えば、斑模様、波模様等の外観異常が発生する場合は、外観だけでなく、成型体を積層して使用する際に他層との接着性が劣化するなどを引き起こす為、好ましくない。
Ａ：外観異常なし（良好）
Ｃ：外観異常あり（不良）
【００８７】
【表５】
2019206701.tif 000017
【００８８】
2019206701.tif 000018
【００８９】
表２に示すように、分散体として、実施例１〜１６は、分散粒子径、経時安定性共に良好であった。特に実施例１〜９、１１〜１２、１５〜１６に関しては、分散粒子径、経時安定性共が極めて良好であった。また、表４に示すように、ポリビニルブチラール（エスレックＢＬ−１Ｈ）を用いた成型体を中間膜として用いた合わせガラスとして、実施例３０〜５２に関しては、透明性、ガラスと成型体の密着性から評価した合わせガラスとしての特性が良好であり、特に実施例３０〜３７、３９〜４４、４９〜５２に関しては透明性の観点からさらに良好であった。さらに実施例３０〜５２は、酸化亜鉛の触媒活性等に伴う黄変も観察されず、ＵＶならびに熱線の遮蔽性が両立することから合わせガラスとして用いる場合には、より好ましい。表５に示すように、実施例５３〜７１は、透明性、ならびに、ブリードアウト性の観点から好ましく、５３〜６０、６２〜６３、６７〜７１は透明性の観点からより好ましい。
【産業上の利用可能性】
【００９０】
本発明の実施形態の無機酸化物粒子分散体は、特定の分散剤を使用することにより、ＵＶ遮蔽、熱線遮蔽等の機能を付与できる無機酸化物粒子を高透明化が可能な分散レベルまで分散することができる。さらには多様な成型用樹脂と相溶性が高く、成型体としての透明性を維持できることから、ＵＶ遮蔽、赤外遮蔽、屈折率調整、帯電防止性調整、耐熱性の付与などを容易に塗布工程、積層工程を用いない簡素な工程で達成できることから、合わせガラス用中間膜を含めた幅広い用途に利用可能である。